(57)【要約】【課題】インクジェット記録用黒色水性インク等の色素として有用な、耐光性に優れた高純度のトリスアゾ染料、及びその染料を含有する耐光性、耐ガス性、保存安定性に優れ、高品質な画像が保たれる印刷物を作成できる黒色水性インク組成物を提供すること。【解決手段】式（１）：【化１】2007314602.tif 000075[式中、Ａｒ１及びＡｒ２は各々独立に置換基を有してもよいフェニル基もしくはナフチル基を示し、Ｒ１は−ＮＨ２、−ＮＨＣＯ−Ｒ２であり、ただし、Ｒ２は置換基を有してもよい炭素数Ｃ１〜Ｃ１０のアルキル基、もしくは置換基を有してもよいフェニル基を示し、Ｍ１はＨ、ＮＨ４、アルカリ金属、有機アンモニウムを示し、Ｍ２はＨ、ＮＨ４、アルカリ金属、有機アンモニウムを示す。]で表される水溶性トリスアゾ染料。【選択図】なし【特許請求の範囲】
【請求項１】
式（１）：
【化１】
2007314602.tif 000071
[式中、Ａｒ１及びＡｒ２は各々独立に置換基を有してもよいフェニル基もしくはナフチル基を示し、Ｒ１は−ＮＨ２、−ＮＨＣＯ−Ｒ２であり、ただし、Ｒ２は置換基を有してもよい炭素数１〜１０のアルキル基、もしくは置換基を有してもよいフェニル基を示し、Ｍ１はＨ、ＮＨ４、アルカリ金属、有機アンモニウムを示し、Ｍ２はＨ、ＮＨ４、アルカリ金属、有機アンモニウムを示す。]
で表される水溶性トリスアゾ染料。
【請求項２】
前記水溶性トリスアゾ染料が下記式（２）：
【化２】
2007314602.tif 000072
[式中、Ｒ１、Ｍ１およびＭ２は前記と同意義であり、
Ｒ３〜Ｒ５はカルボキシル基、スルホン基、ホスホン酸基、水酸基、アミノ基、炭素数１〜１０のアルキル基、炭素数１〜１０のアルコキシ基、フェニル基、シアノ基、アルキルスルホニル基、フェニルスルホニル基、アシル基、カルバモイル基、アシルアミノ基、ハロゲン基、フェノキシ基、ニトロ基を示し、
Ｒ６〜Ｒ８はカルボキシル基、スルホン基、ホスホン酸基、水酸基、アミノ基、炭素数１〜１０のアルキル基、炭素数１〜１０のアルコキシ基、フェニル基、シアノ基、アルキルスルホニル基、フェニルスルホニル基、アシル基、カルバモイル基、アシルアミノ基、ハロゲン基、フェノキシ基、ニトロ基を示す。]
を有する請求項１記載の水溶性トリスアゾ染料。
【請求項３】
前記水溶性トリスアゾ染料が下記式（３）： 
【化３】
2007314602.tif 000073
[式中、Ｒ１、Ｍ１、Ｍ２、Ｒ３〜Ｒ５およびＲ６〜Ｒ８は前記と同意義である。]
を有する請求項１記載の水溶性トリスアゾ染料。
【請求項４】
前記水溶性トリスアゾ染料が下記式（４）：
【化４】
2007314602.tif 000074
[式中、Ｒ１、Ｍ１およびＭ２は前記と同意義であり、
Ｒ９はＨ、カルボキシル基、スルホン基、ホスホン酸基、水酸基、アミノ基、炭素数１〜１０のアルキル基、炭素数１〜１０のアルコキシ基を示し、
Ｒ１０、Ｒ１１はカルボキシル基、スルホン基、ホスホン酸基、水酸基、アミノ基、炭素数１〜１０のアルキル基、炭素数１〜１０のアルコキシ基、ハロゲン基、ニトロ基を示す。]
を有する請求項１記載の水溶性トリスアゾ染料。
【請求項５】
請求項１〜４記載いずれかに記載の水溶性トリスアゾ染料および別の水溶性染料を含有する水溶性着色剤組成物。
【請求項６】
前記別の水溶性染料が水溶性黄色染料または水溶性茶色染料である請求項５記載の水溶性着色剤組成物。
【請求項７】
前記水溶性黄色染料または水溶性茶色染料が、Ｃ．Ｉ．ダイレクト  イエロー  ８５，８６，１３２，１４２，１７３、Ｃ．Ｉ．アシッド  ブラウン  ３，６，１７，２５，２６，２７，３６，４４，４５，４９，８３，８４，９８，２８２，２８９，３５５からなる群から選ばれる１種または２種以上である請求項６記載の水溶性着色剤組成物。
【請求項８】
請求項１〜４の水溶性トリスアゾ染料を含んでなることを特徴とする水性インク組成物。
【請求項９】
請求項５〜７の水溶性着色剤組成物を含んでなることを特徴とする水性インク組成物。
【請求項１０】
更に、含窒素系有機溶剤を含んでなる、請求項８または９のいずれか一項に記載の黒色水性インク組成物。
【請求項１１】
更に、ノニオン系界面活性剤を含んでなる、請求項１０記載の黒色水性インク組成物。
【発明の詳細な説明】
【技術分野】
【０００１】
本発明は、筆記具用水性インクやインクジェット記録用水性インクの色素として有用なトリスアゾ化合物及び水性インキ組成物に関する。
【背景技術】
【０００２】
インクジェット記録は、微細なノズルからインク組成物を微細な小滴として吐出し、文字や画像を記録媒体面に記録する方法である。この分野では常に高速性・高精細性が求められており、且つ印刷物に対する高堅牢性及び長期間のインク性能の安定性、安全性等、総合的な要求品質は高度化する一方である。このように印刷物への要求品質が高度化する中で、従来インク用色素として用いられてきた染料では、印刷物の濃度、耐水性、耐光性等の堅牢性が不十分であり、インクジェット用インクとして必要とされる多くの要求品質を同時に満足させることは非常に困難な状況にある。
【０００３】
そうした中で、印刷用インクの色素として顔料を用いることで、印刷物の濃度や耐水性、耐光性等の諸堅牢性を満たそうとする試みも多くなってきた。しかしながら顔料系インクにおいては染料系のそれと比較して色相の透明性が得られにくいため、写真品質の画像においてはその描画品質が染料系には及ばないのが現状である。更にインクとして長期の経時安定性についても問題があることも事実である。
【０００４】
近年のインクジェット記録における高画質化は銀塩写真にも匹敵するほどの水準に達しているが、そのレベルを達成するためには専用紙の存在が不可欠である。この専用紙はコーティング材料として、多孔質シリカやアルミナ等の超微粒子が一般的に用いられ、インクがこの超微粒子が形成する細孔に浸透しながら定着することで、滲みのない高画質な画像を得ることができる。ところがこのような表面処理を施したメディアにおいては普通紙上に比べ、活性ガスの影響や光の影響を非常に受けやすく、そのために画質の劣化を招くという現象が生じている。
【０００５】
特に問題となる耐ガス性とは、酸化作用を持つオゾンガスが記録紙中で染料と反応し、印刷された画像を変退色させるという現象に対する耐性のことである。特に、写真画質インクジェット専用紙の表面に設けられるインク受容層には、インクの乾燥を早め、また高画質でのにじみを少なくする為に、白色無機顔料等による多孔質の素材を用いているものが多く、このような記録紙上でオゾンガスによる変退色が顕著に見られている。この酸化性ガスによる変退色現象はインクジェット画像に特徴的なものであるため、耐オゾンガス性の向上は最も重要な課題の１つとなっている。
【０００６】
一方で、ボールペンやマーカー等の筆記具に用いられるインクにおいても、インクジェット記録と同様に筆跡に対する高濃度化や高耐水化、更にはインクの経時安定性が必要である。色素の溶解性が良好でない場合、筆記具のペン先もしくは中綿等で染料が析出することで筆記感が悪くなり、最悪の場合筆記不能に陥る。また、人が直接使用するものであることから使用される色素自体に高い安全性が求められる。
【０００７】
一般に染料は主成分の他に、多種類の不純物を含んでおり、その一つ一つを分析して他の成分との相互作用を調べることは困難をともなう場合が多い。しかし、不純物の量が多ければそれだけお互いに相互作用する確率が大きくなり、それはインクとしたときに変質していく度合い、つまり保存安定性や耐光性等の堅牢性の低下として現れる。
【０００８】
他方でボールペン等の筆記用具を使用する環境においては、対象となるメディアが一般のノートやプレインペーパーであるため、ガスや光に対してはあまり影響を考慮しなくても良いが、人が使うことを前提とすることから、汗や不用意に接触の及ぶ水分に対し強い堅牢性を有しなければならない状況が想定される。また良好な筆記安定性を得るためには染料が安定に溶解していることが不可欠であり、筆記具用染料には、この高い耐水性と高い溶解性(溶解安定性)の両立という、相反する性能を１つの構造に備えなければならない。
【０００９】
このようにインクジェット記録に用いられる色素と筆記具に用いられる色素の間には、その使用環境や、インクの吐出メカニズムの違い、更にはそれぞれに求められる性能にも若干の相違があるために、一つの染料骨格で両者の要求する性能を満足させることは非常に困難である。
【００１０】
特許文献１（特開平６−２２０３７７号公報）には、下記式（ａ）で表されるジスアゾ染料が開示されている：
【００１１】
【化１】
2007314602.tif 000002
（式中、Ａは（アシル）アミノ基、ヒドロキシル基、ＣＯＯＭ基およびＳＯ３Ｍ基からなる具から選ばれる一種または二種以上の置換基を一個以上有していてもよいフェニル基またはナフチル基を表し、Ｘ及びＹは炭素数１〜７のアルキル基又は炭素数１〜９のアルコキシ基を表し、ＸとＹの炭素数の和は３以上で、但し一方がＨの時は２以上を表し、ＺはＨ、置換基を有してもよいフェニル基、ＣＨ２ＣＯＯＭ又はＣ２Ｈ４ＣＯＯＭを表し、ｎは０又は１を表し、ＭはＨ、アルカリ金属、ＮＨ４および有機アミンから選ばれる。）
【００１２】
この染料は、インクジェット記録及び筆記用具記録の両方に印字品位が良好であり、印字濃度、耐水性、耐光性および安定性が優れていると記載している。
【００１３】
特許文献２（特開２００２−５３５４３４号公報）には、下記式（ｂ）で表されるジスアゾ染料が開示されている：
【００１４】
【化２】
2007314602.tif 000003
（式中、ｍは１、２または３であり；
ＸはＨまたはＳＯ３Ｈであり；
Ｒ１およびＲ２は場合により置換されているアルキル、および場合により置換されているアルコキシから各々独立して選択され；そして
Ｒ４およびＲ５は各々独立してＨ、場合により置換されているアルキル、または場合により置換されているアリールであるが；
ただし：
（ｉ）Ｒ１およびＲ２の少なくとも一方は−ＯＨ基を有しており；そして
（ｉｉ）ＸがＨの場合は、Ｒ１およびＲ２の少なくとも一方は場合により置換されているアルキルである。）
【００１５】
この染料は、インクジェット記録について、インキの諸特性、例えば耐水性、耐光性および長期保存安定性などが優れていると記載されている。
上記２件の特許文献に記載されている染料は、耐光性や耐ガス性（特に、耐オゾン性）について十分ではない。
【００１６】
特許文献３（特開２００５−２２７１号公報）には、下記式（ｃ）で表されるトリスアゾ染料が開示されている。：
【００１７】
【化３】
2007314602.tif 000004
（前記式中、Ｒ１は置換基を有するフェニル基または置換基を有するナフチル基を表し、Ｒ２は置換基を有するフェニレン基または置換基を有するナフチレン基を表し、Ｒ３は少なくとも１つの二重結合及び置換基を有する５〜７員環の複素環基を表す。）
【００１８】
このトリスアゾ染料は、光やオゾンにさらされても高品質な画像を保つことができ、耐アルバム保存性および耐湿性に優れた印刷物を作成することが可能な黒色水性インク組成物を提供することができると記載されている。上記の特許文献に記載されている染料は、耐水性について十分ではなく、その他の特性についても改良の余地がある。
【００１９】
【特許文献１】特開平０６−２２０３７７号公報
【特許文献２】特開２００２−５３５４３４号公報
【特許文献３】特開２００５−２２７１号公報
【発明の開示】
【発明が解決しようとする課題】
【００２０】
本発明は上記従来の問題を解決するものであり、その目的とするところは、インクジェット記録用黒色水性インク等の色素として有用な、耐光性に優れた高純度のトリスアゾ染料、及びその染料を含有する耐光性、耐ガス性、保存安定性に優れ、適度な耐水性を示し、高品質な画像が保たれる印刷物を作成できる黒色水性インク組成物を提供することにある。
【課題を解決するための手段】
【００２１】
本発明は、式（１）に表す構造からなることを特徴とする水溶性トリスアゾ染料を提供するものであり、このことにより本発明の目的が達成できる。
【００２２】
【化４】
2007314602.tif 000005
[式中、Ａｒ１及びＡｒ２は各々独立に置換基を有してもよいフェニル基もしくはナフチル基を示し、Ｒ１は−ＮＨ２、−ＮＨＣＯ−Ｒ２であり、ただし、Ｒ２は置換基を有してもよい炭素数１〜１０のアルキル基、もしくは置換基を有してもよいフェニル基を示し、Ｍ１はＨ、ＮＨ４、アルカリ金属、有機アンモニウムを示し、Ｍ２はＨ、ＮＨ４、アルカリ金属、有機アンモニウムを示す。]
【００２３】
上記水溶性トリスアゾ染料は、好ましくは下記式（２）を有する：
【化５】
2007314602.tif 000006
[式中、Ｒ１、Ｍ１およびＭ２は前記と同意義であり、
Ｒ３〜Ｒ５はカルボキシル基、スルホン基、ホスホン酸基、水酸基、アミノ基、炭素数１〜１０のアルキル基、炭素数１〜１０のアルコキシ基、フェニル基、シアノ基、アルキルスルホニル基、フェニルスルホニル基、アシル基、カルバモイル基、アシルアミノ基、ハロゲン基、フェノキシ基、ニトロ基を示し、
Ｒ６〜Ｒ８はカルボキシル基、スルホン基、ホスホン酸基、水酸基、アミノ基、炭素数１〜１０のアルキル基、炭素数１〜１０のアルコキシ基、フェニル基、シアノ基、アルキルスルホニル基、フェニルスルホニル基、アシル基、カルバモイル基、アシルアミノ基、ハロゲン基、フェノキシ基、ニトロ基を示す。]
【００２４】
前記水溶性トリスアゾ染料は、より好ましくは下記式（３）で表される： 
【化６】
2007314602.tif 000007
[式中、Ｒ１、Ｍ１、Ｍ２、Ｒ３〜Ｒ５およびＲ６〜Ｒ８は前記と同意義である。]
【００２５】
前記水溶性トリスアゾ染料は、更に好ましくは下記式（４）で表される： 
【化７】
2007314602.tif 000008
[式中、Ｒ１、Ｍ１およびＭ２は前記と同意義であり、
Ｒ９はＨ、カルボキシル基、スルホン基、ホスホン酸基、水酸基、アミノ基、炭素数１〜１０のアルキル基、炭素数１〜１０のアルコキシ基を示し、
Ｒ１０、Ｒ１１はカルボキシル基、スルホン基、ホスホン酸基、水酸基、アミノ基、炭素数１〜１０のアルキル基、炭素数１〜１０のアルコキシ基、ハロゲン基、ニトロ基を示す。]
【００２６】
本発明は、また、上記の水溶性トリスアゾ染料および別の水溶性染料を含有する水溶性着色剤組成物を提供する。
【００２７】
上記の別の水溶性染料は、水溶性黄色染料または水溶性茶色染料であってもよい。
【００２８】
上記の水溶性黄色染料または水溶性茶色染料は、好ましくはＣ．Ｉ．ダイレクト  イエロー  ８５，８６，１３２，１４２，１７３、Ｃ．Ｉ．アシッド  ブラウン  ３，６，１７，２５，２６，２７，３６，４４，４５，４９，８３，８４，９８，２８２，２８９，３５５からなる群から選択される１種または２種以上である。
【００２９】
本発明は、また、上記水溶性トリスアゾ染料を含んでなる水性インク組成物を提供する。
【００３０】
本発明は、更に、上記の水溶性着色剤組成物を含有する水性インク組成物も提供する。
【００３１】
水性インク組成物は、更に、含窒素系有機溶剤を含んでも良く、ノニオン系界面活性剤を含んでもよい。
【発明の効果】
【００３２】
本発明は、耐光性、耐ガス性に優れた水溶性トリスアゾ化合物を高純度で提供でき、染料としてインクジェット記録用黒色水性インク等に用いた場合には、溶解安定性に優れると共に、その記録画像は耐光性、耐水性が良好で、高い印字濃度を示す。
【発明を実施するための最良の形態】
【００３３】
本発明によるトリスアゾ染料は、下記式（１）の構造を有する： 
【化８】
2007314602.tif 000009
[式中、Ａｒ１及びＡｒ２は各々独立に置換基を有してもよいフェニル基もしくはナフチル基を示し、
Ｒ１は−ＮＨ２、−ＮＨＣＯ−Ｒ２であり、ただし、Ｒ２は置換基を有してもよい炭素数１〜１０のアルキル基、もしくは置換基を有してもよいフェニル基を示し、を示し、Ｍ１はＨ、ＮＨ４、アルカリ金属、有機アンモニウムを示し、Ｍ２はＨ、ＮＨ４、アルカリ金属、有機アンモニウムを示す。]
【００３４】
Ａｒ１及びＡｒ２中の置換基は、互いに独立していてよく、具体的にはカルボキシル基、スルホン基、ホスホン酸基、水酸基、アミノ基、炭素数１〜１０のアルキル基、炭素数１〜１０のアルコキシ基、フェニル基、シアノ基、アルキルスルホニル基、フェニルスルホニル基、アシル基、カルバモイル基、アシルアミノ基、ハロゲン基、フェノキシ基、ニトロ基であってよい。炭素数１〜１０のアルキル基は、更に置換基を有してもよく、具体的にはハロゲン、アルコキシ基、水酸基等の置換基を有してもよいアルキル基であって、アルキル基としては例えば、メチル、エチル、プロピル、ｉｓｏ−プロピル、ｎ−ブチル、ｔｅｒｔ−ブチル、ｎ−ペンチル、ｉｓｏ−ペンチル、ヘキシル、ヘプチル、オクチル等があげられる。炭素数１〜１０のアルコキシ基も、更に、ハロゲン、アルコキシ基、水酸基等の置換基を有してもよく、アルコキシ基の具体例としてはメトキシ、エトキシ、プロポキシ、ブトキシ等があげられる。フェニル基も置換基（特に、アルキル基（例えば、炭素数１〜１０のアルキル基）、アルコキシ基（例えば、炭素数１〜１０のアルコキシ基）、水酸基、カルボキシル基、ハロゲン（例えば、塩素、臭素、フッ素等）を有してもよい。アルキルスルホニル基は、更に置換基（特に、ハロゲン、アルコキシ基、水酸基等）を有してもよく、アルキルスルホニルのアルキルは、炭素数１〜８のアルキル基、例えばメチル、エチル、プロピル、ｉｓｏプロピル、ｎ−ブチル、ｔｅｒｔ−ブチル、ｎ−ペンチル、ｉｓｏペンチル、ヘキシル、ヘプチル、オクチル等が挙げられる。フェニルスルホニル基は更に置換基（特に、ハロゲン、アルキル基、アルコキシ基、水酸基等）を有してもよい。アシル基の例としては、ホルミル、アセチル、プロピオニル、ブチルリル、バレリル、ピバロイル等が挙げられる。カルバモイル基はアルキル基、または、フェニル基で置換されていても良く、そのアルキル基もしくはフェニル基はアルキル基、アルコキシ基、水酸基、ハロゲン等で置換されていても良い。アシルアミノ基は、置換基（例えば、アルキル基（好ましくは、炭素数２〜１０））を有してもよく、ホルムアミノ、アセトアミノ、Ｎ−メチルアセトアミノ、Ｎ−フェニルベンズアミノ等が例示される。ハロゲン基は、具体的にはＦ、Ｃｌ、Ｂｒ、Ｉ等である。フェノキシ基は、置換基（例えば、アルキル基（例えば、炭素数１〜８のアルキル基）、アルコキシ基（例えば、炭素数１〜８のアルコキシ基）、水酸基等）を有してもよい。置換基の数は、特に限定的ではないが、Ａｒ１及びＡｒ２がフェニル基の場合は、最大３個までであり、ナフチル基の場合は、最大５個までである。
【００３５】
上記式中、Ｒ２に記載する置換基を有してもよい炭素数１〜１０のアルキル基の置換基は、ハロゲン、アルコキシ基、水酸基等が挙げられ、炭素数１〜１０のアルキル基の例としては、メチル、エチル、プロピル、ｉｓｏ−プロピル、ｎ−ブチル、ｔｅｒｔ−ブチル、ｎ−ペンチル、ｉｓｏ−ペンチル、ヘキシル、ヘプチル、オクチル等が挙げられる。Ｒ２におけるフェニル基に有してもよい置換基としては、アルキル基（炭素数１〜８）、アルコキシ基、水酸基、カルボキシル基、ハロゲン等が挙げられる。この記載中のハロゲンは、Ｆ、Ｃｌ、Ｂｒ、Ｉ等が挙げられ、アルコキシ基中のアルキル基の炭素数は１〜８個である。
【００３６】
Ｍ１とＭ２はＨ、ＮＨ４、アルカリ金属、有機アンモニウムを示し、アルカリ金属としては、具体的にはＬｉ、Ｎａ、Ｋ等であり、有機アンモニウムとしては、具体的にはジエタノールアミン、トリエタノールアミン、エチルジエタノールアミン、ジエチルエタノールアミン等アルカノールアミンから得られるカチオン、テトラメチルアンモニウム、テトラエチルアンモニウムなどが挙げられる。
【００３７】
上記水溶性トリスアゾ染料は、好ましくは下記式（２）を有する：
【化９】
2007314602.tif 000010
この式（２）は、式（１）において、Ａｒ１及びＡｒ２が共に置換基を有するフェニル基の場合であって、その際の置換基Ｒ３〜Ｒ８は前記Ａｒ１及びＡｒ２で説明した置換基と同じである。
【００３８】
前記水溶性トリスアゾ染料は、より好ましくは下記式（３）を有する： 
【化１０】
2007314602.tif 000011
この式（３）では、式（２）でナフタレン基に結合する−ＳＯ３Ｍ２の位置が近接するアゾ基のメタ位である場合である。
【００３９】
前記水溶性トリスアゾ染料は、更に好ましくは下記式（４）を有する： 
【化１１】
2007314602.tif 000012
この式（４）では、式（３）を更に特定したものであり、置換基Ｒ９〜Ｒ１１は、互いに独立していてよく、具体的にはカルボキシル基、スルホン基、ホスホン酸基、水酸基、アミノ基、炭素数１〜１０のアルキル基、炭素数１〜１０のアルコキシ基であってよい。炭素数１〜１０のアルキル基は、更に置換基を有してもよく、具体的にはハロゲン、アルコキシ基、水酸基等の置換基を有してもよいアルキル基であって、アルキル基としては例えば、メチル、エチル、プロピル、ｉｓｏ−プロピル、ｎ−ブチル、ｔｅｒｔ−ブチル、ｎ−ペンチル、ｉｓｏ−ペンチル、ヘキシル、ヘプチル、オクチル等があげられる。炭素数１〜１０のアルコキシ基も、更に、ハロゲン、アルコキシ基、水酸基等の置換基を有してもよく、アルコキシ基の具体例としてはメトキシ、エトキシ、プロポキシ、ブトキシ等があげられる。
【００４０】
本発明のトリスアゾ化合物（水溶性染料）は、周知の方法、例えば［細田豊著「新染料化学」（昭和４８年１２月２１日  技報堂発行）第３９６〜４０９頁参照］に記載の方法を参照して、ジアゾ化・カップリング工程を経て製造することができる。
【００４１】
例えば、本発明のトリスアゾ化合物は、式（１）で示される本発明のトリスアゾ化合物は、例えば次のような方法で合成することができる。
式（５）
【化１２】
2007314602.tif 000013
（式中、Ａｒ１は前記と同意義。）
で表されるアミン成分をジアゾ化し、得られたジアゾニウム塩と式（６）
【化１３】
2007314602.tif 000014
（式中、Ｒ１２＝炭素数１〜４のアルキル基を表す。）
で表されるジアルコキシアニリンとをカップリング反応をして、下記式（７）の示された化合物を得る。
【００４２】
【化１４】
2007314602.tif 000015
を得る。
一方で、式（８）
【化１５】
2007314602.tif 000016
（式中、Ａｒ２は前記と同意義。）
で表されるアミン成分をジアゾ化し、Ｈ酸、Ｅｕｒｏｐｅａｎ Ｋ酸から選ばれるカップラー成分とカップリング反応を行ない、式（９）で示される化合物を得る。
【００４３】
【化１６】
2007314602.tif 000017
（式中、Ｒ１は前記と同意義。）
ここで、Ｒ１がＮＨ２以外のＮ−置換基アミノ基の場合においては、更に対応する反応置換基を作用させて形成しておく。尚、本明細書においては、
【化１７】
2007314602.tif 000018
の構造の化合物の慣用名をＥｕｒｏｐｅａｎ Ｋ酸と記載する。
【００４４】
更に式（７）で表されるモノアゾ化合物をジアゾ化して、式（９）で表されるモノアゾ化合物とカップリング反応を行ない、式（１０）で表される化合物が製造される。
【００４５】
【化１８】
2007314602.tif 000019
最後に保護基Ｒ１２を加水分解により除去し、式（１）に表されるトリスアゾ化合物を得ることができる。ここでカップリング反応は基本的に水系で行なうことができるが、各構成成分が溶解しない場合や、反応が進みにくい場合には各種溶剤（例えば、酢酸、プロピオン酸、アルコール類、ＤＭＦ、ＤＭＳＯ等）を用いて反応を行なうことができる。
【００４６】
更に脱塩精製することにより、式（１）に示される本発明のトリスアゾ化合物を得ることもできる。例えば、限外ろ過膜及び逆浸透膜等を用いることにより、無機塩や低分子の不純物を取り除くことができる。
【００４７】
上記骨格を構築することにより、青味〜緑味の発色性の良い黒色系染料を得ることができる。ここで式（１）から解るように、主骨格には Ｈ酸、Ｅｕｒｏｐｅａｎ Ｋ酸を用いているために最低でも一分子中に２個のスルホン基を持つことになる。これ以外にスルホン基もしくはカルボキシル基を１つ持つ化合物の場合（例えば、下記に示す化合物例８の化合物）、水に対する溶解性が１０％未満である場合がある。ところがこれにグリコール系を主とする溶剤を適量（例えば１０％）混ぜ合わせることにより、溶解性が格段に向上し、濃厚な染料溶液を得ることが可能となる。このようなグリコール系溶剤としては、例えば、グリセリン、ジエチレングリコール、トリエチレングリコール、ジエチレングリコールモノブチルエーテル、ジエチレングリコールモノエチルエーテル、ジエチレングリコールモノメチルエーテル、トリエチレングリコールモノブチルエーテル、トリエチレングリコールモノエチルエーテル、トリエチレングリコールモノメチルエーテル、プロピレングリコールモノエチルエーテル、プロピレングリコールモノメチルエーテル等が挙げられる。更に添加された溶剤との相互作用により、水中で１０％未満の溶解性しか示さない化合物が溶剤を適量添加するだけで、更なる高濃度（例えば１５％）の条件下でも安定に溶解し存続することが可能である。これを可能にしたものがビス(２-ヒドロキシエトキシ)フェニレン基の存在であると推測される。
【００４８】
また、式（１）のような骨格、特に式（２）のトリスアゾ染料（請求項２）を有した場合、オゾンやＮＯｘ等の活性ガスや光に対し、高い堅牢性を示すことが判明した。特にこのような堅牢性に関する試験を行なうと、退色に関して強いものであっても変色に対して具体的に論じられることは希であった。従来は一般的に、色相の反射濃度のみで堅牢性の善し悪しを決定しがちであり、その中では色相の変化が吟味されることはなかった。例えば、従来技術に示した染料においては、即ち黒系色の色素に光やガスを作用させると色相が低下するのみならず、茶系色に変色する場合が多く観測される。ところが本発明の式（１）の構造を有する染料を構築した場合、たとえ退色した場合においても、元の類似の色相が保持されており、色相が茶系色等の明確な変色することが少ない。このようにインクジェット用途等のように、カラー全体の色彩バランスの重要な用途においては、たとえ、退色を起こしても、変色を起こさず、全体の色彩バランスを保つと言うことは重要である。
【００４９】
また式（２）で表されるトリスアゾ染料のように、Ｅｕｒｏｐｅａｎ Ｋ酸またはＨ酸を骨格に用いた水溶性トリスアゾ染料であると、発色性が良好であり、インクジェット用途に好適である。
【００５０】
更に、トリスアゾ化合物を合成し終えた時点で、２つのヒドロキシエトキシ基は保護する製造工程を用いた場合、生成したトリスアゾ染料は、水に対する溶解性はあまり高くない。このため、水系の反応液から目的とする主成分を単離する事は極めて容易であり、高純度の化合物が単離できる利点がある。このため、保護基を加水分解して式（２）の化合物、特に式（３）のトリスアゾ染料（請求項３）に変換し、インク化もしくは高濃度リキッド化した際には常に安定した物性値を示すことになり、製品としての信頼性も増すばかりでなく、高純度で単離できることから不純物を含まない環境にも安全な化合物を提供できることも大きな特徴となっている。更に水溶性トリスアゾ染料が式（３）で表されるＥｕｒｏｐｅａｎ Ｋ酸を骨格に用いた水溶性トリスアゾ染料であると、染料純度向上し、更に耐オゾン性が改善されて好ましい。（請求項３）
【００５１】
更に本発明における式（４）に示すトリスアゾ化合物においては、一方の芳香環のジアゾ結合に対して、カルボキシル基やスルホン基を持ち（好ましくはアゾ基に対して、オルト位に置換）、他方の芳香環がジ（ヒドロキシエトキシ基）を有するフェニルアゾ−Ｅｕｒｏｐｅａｎ Ｋ酸に基づくものである組み合わせのアゾ結合を含む構造であるため、順次行われるカップリング合成上において不純物を生じにくい官能基の配置となっており、そのため非常に高純度であり、また水素結合が強く、紙に対し安定化しやすい構造である。このため、染料としてインクジェット記録用インキに用いた場合、高い印字濃度と高い堅牢性（耐光性、耐水性及び安定性についての堅牢性）が更に向上する。特に水溶性トリスアゾ染料が式（４）で表される水溶性トリスアゾ染料であることが印字濃度が高くなり好ましい。（請求項４）
【００５２】
式（１）に示した化合物の好適な例として、特に限定されるものではないが、具体的に下記の構造が挙げられる。また下記式は遊離酸の形で例示されるものが挙げられるが、勿論これらのものに限定されるものではない。
【００５３】
【化１９】
2007314602.tif 000020
化合物例１
【００５４】
【化２０】
2007314602.tif 000021
化合物例２
【００５５】
【化２１】
2007314602.tif 000022
化合物例３
【００５６】
【化２２】
2007314602.tif 000023
化合物例４
【００５７】
【化２３】
2007314602.tif 000024
化合物例５
【００５８】
【化２４】
2007314602.tif 000025
化合物例６
【００５９】
【化２５】
2007314602.tif 000026
化合物例７
【００６０】
【化２６】
2007314602.tif 000027
化合物例８
【００６１】
【化２７】
2007314602.tif 000028
化合物例９
【００６２】
【化２８】
2007314602.tif 000029
化合物例１０
【００６３】
【化２９】
2007314602.tif 000030
化合物例１１
【００６４】
【化３０】
2007314602.tif 000031
化合物例１２
【００６５】
【化３１】
2007314602.tif 000032
化合物例１３
【００６６】
【化３２】
2007314602.tif 000033
化合物例１４
【００６７】
【化３３】
2007314602.tif 000034
化合物例１５
【００６８】
【化３４】
2007314602.tif 000035
化合物例１６
【００６９】
【化３５】
2007314602.tif 000036
化合物例１７
【００７０】
【化３６】
2007314602.tif 000037
化合物例１８
【００７１】
【化３７】
2007314602.tif 000038
化合物例１９
【００７２】
【化３８】
2007314602.tif 000039
化合物例２０
【００７３】
【化３９】
2007314602.tif 000040
化合物例２１
【００７４】
【化４０】
2007314602.tif 000041
化合物例２２
【００７５】
【化４１】
2007314602.tif 000042
化合物例２３
【００７６】
【化４２】
2007314602.tif 000043
化合物例２４
【００７７】
【化４３】
2007314602.tif 000044
化合物例２５
【００７８】
【化４４】
2007314602.tif 000045
化合物例２６
【００７９】
【化４５】
2007314602.tif 000046
化合物例２７
【００８０】
【化４６】
2007314602.tif 000047
化合物例２８
【００８１】
【化４７】
2007314602.tif 000048
化合物例２９
【００８２】
【化４８】
2007314602.tif 000049
化合物例３０
【００８３】
【化４９】
2007314602.tif 000050
化合物例３１
【００８４】
【化５０】
2007314602.tif 000051
化合物例３２
【００８５】
【化５１】
2007314602.tif 000052
化合物例３３
【００８６】
【化５２】
2007314602.tif 000053
化合物例３４
【００８７】
【化５３】
2007314602.tif 000054
化合物例３５
【００８８】
【化５４】
2007314602.tif 000055
化合物例３６
【００８９】
【化５５】
2007314602.tif 000056
化合物例３７
【００９０】
【化５６】
2007314602.tif 000057
化合物例３８
【００９１】
本明細書では、トリスアゾ化合物の水溶性基（スルホン基及びカルボキシル基）の具体例は遊離酸の形で示されているが、水中ではアルカリ金属やアミンと塩（またはアンモニウム塩）等塩を形成して溶解している。アルカリ金属としては、例えば、Ｎａ、Ｋ、Ｌｉ等があり、アミンの例としては、例えば、アンモニア、ヒドロキシルアミン、メチルアミン、ジメチルアミン、トリメチルアミン、エチルアミン、ジエチルアミン、トリエチルアミン、プロピルアミン、イソプロピルアミン、ジプロピルアミン、ジイソプロピルアミン、ブチルアミン、イソブチルアミン、ｓｅｃ−ブチルアミン、ｔｅｒｔ−ブチルアミン、ジブチルアミン、アリルアミンのようなアルキル置換アミン、エタノールアミン、ジエタノールアミン、トリエタノールアミン、プロパノールアミン、ジエチルエタノールアミン、−（３−アミノプロピル）ジエタノールアミン、Ｎ−ｎ−ブチルジエタノールアミン、Ｎ−ｔｅｒｔ−ブチルジエタノールアミン、Ｎ−（２−シアノエチル）ジエタノールアミン、Ｎ，Ｎ−ジベンジル−２−アミノエタノール、２−ジ−ｎ−ブチルアミノエタノール、Ｎ，Ｎ−ジエチルエタノールアミン、Ｎ，Ｎ−ジメチルエタノールアミン、Ｎ，Ｎ−ジイソプロピルエタノールアミン、Ｎ−エチルジエタノールアミン、Ｎ，Ｎ−ビス（カルボキシメチル）エタノールアミン、Ｎ−メチルジエタノールアミン、Ｎ−フェニルジエタノールアミン、トリエタノールアミン、ｍ−トリルジエタノールアミン、ｐ−トリルジエタノールアミン、Ｎ，Ｎ−ビス（２−ヒドロキシエチル）イソプロパノールアミン、Ｎ，Ｎ−ジメチルイソプロパノールアミン、３−ジメチルアミノ−１−プロパノール、トリイソプロパノールアミン、Ｎ−フェニルジイソプロパノールアミン及びそれらの混合物等が挙げられる。水溶性基（スルホン基及びカルボキシル基）のＨがＨ（遊離酸）、ＮＨ４、アルカリ金属、有機アンモニウムの混合系でもよい。例えば、染料が完全にアンモニウム塩もしくは置換アンモニウム塩の形であることは必須ではなく、アルカリ金属とアンモニウム塩もしくは置換アンモニウム塩を混合したものも有効である。更に、このようにして得られる本発明のトリスアゾ化合物（染料）は不純物の極めて少ない高純度品であり、このことはインクジェット用用途では重要である、得られたトリスアゾ染料のＨＰＬＣ（高速液体クロマトグラフィー法）による純度が約８５％以上であることが好ましく、約９０％以上が更に良好であり、インキの経時安定性が向上する。
【００９２】
本発明のインク組成物は、水又は、水と水溶性有機溶剤からなる水性媒体中に、少なくとも前記の式（１）で表される染料を含有し、必要に応じ、保湿剤、粘度調整剤、ｐＨ調整剤やその他の添加剤を含んでなることができる。
【００９３】
インク組成物の調製に用いられる水溶性有機溶媒としては、例えばメタノール、エタノール、ｎ−プロパノール、イソプロパノール、ｎ−ブタノール、アミルアルコール、ベンジルアルコール、シクロヘキサノールおよびジアセトンアルコール等の１価のアルコール；エチレングリコール、プロピレングリコール、ブチレングリコール、ジエチレングリコール、トリエチレングリコール、テトラエチレングリコール、ジプロピレングリコール、ポリエチレングリコール、ポリプロピレングリコール、ブタンジオール、ペンタンジオール、２−ブテン−１，４−ジオール、２−メチル−２，４−ペンタンジオール、チオジグリコール、ジチオジグリコール等のアルキレン単位を有するモノマー、オリゴマーまたはポリアルキレングリコールまたはチオグリコール；グリセリン、トリメチロールプロパン、ヘキサン−１，２，６−トリオール等のポリオール（トリオール）；エチレングリコールモノメチルエーテル、エチレングリコールモノエチルエーテル、エチレングリコールモノブチルエーテル、プロピレングリコールモノメチルエーテル、プロピレングリコールモノエチルエーテル、プロピレングリコールモノブチルエーテル、ジエチレングリコールモノメチルエーテル、ジエチレングリコールモノエチルエーテル、ジエチレングリコールモノブチルエーテル、トリエチレングリコールモノメチルエーテル、トリエチレングリコールモノエチルエーテル、トリエチレングリコールモノブチルエーテル、ジプロピレングリコールモノエチルエーテル、ジプロピレングリコールモノブチルエーテル等の多価アルコールの（炭素数１〜４）アルキルエーテル；エチレングリコールモノアセテート、プロピレングリコールモノアセテートのようなグリコールのモノアセテート；Ｎ，Ｎ−ジメチルホルムアミドまたはＮ，Ｎ−ジメチルアセトアミド等のカルボン酸アミド；２−ピロリドン、Ｎ−メチル−２−ピロリドン、Ｎ−エチル−２−ピロリドン等のラクタム；１，３−ジメチルイミダゾリジン−２−オンまたは１，３−ジメチルヘキサヒドロピリミド−２−オン等の環式尿素類；アセトン、メチルエチルケトン、２−メチル−２−ヒドロキシペンタン−４−オン等のケトンまたはケトアルコール；テトラヒドロフラン、ジオキサン等の環状エーテル；乳酸エチル等の乳酸エステル；γ−ブチロラクトン、またはジメチルスルホキシド等があげられる。これらの有機溶媒は単独で用いてもよいし、二種以上を併用してもよい。
【００９４】
本発明のインク組成物中には、色調調整のための補色染料として黄色着色剤または茶色着色剤を含有することができる。
【００９５】
好適な黄色着色剤は、黄色（イエロー）を示すことができる染料であればいかなるものでも良いが、具体的には、例えば、Ｃ．Ｉ．アシッドイエロー  1,2,3,4,5,6,7,7:1,8,
9,9:1,10,11,11:1,12,13,14,15,16,17,17:1,18,19,20,21,22,23,23:1,24,25,25:1,26,27,28,29,29:1,30,31,32,33,34,35,36,37,38,38:1,39,40,41,42,42:1,43,44,45,46,47,48,49,49:1,50,51,52,53,54,55,56,57,58,59,60,61,62,63,64,65,65:1,66,67,68,69,70,71,72,73,74,75,76,78,79,80,81,82,83,84,85,86,87,88,89,90,91,92,93,94,95,96,97,98,99,100,101,102,103,104,105,106,107,108,109,110,111,112,113,114,114:1,115,116,117,118,119,119:1,120,121,122,123,124,125,126,127,127:1,128,128:1,129,130,131,132,133,134,135,136,137,138,139,140,141,142,143,144,145,146,147,148,149,150,151,152,153,154,155,156,157,158,158:1,159,159:1,160,161,162,163,164,165,166,167,168,169,177,178,179,180,181,182,183,184,185,186,187,189,190,191,192,193,194,195,196,197,198,199,200,201,202,203,204,205,206,207,208,209210,211,212,213,214,215,215;1,216,217,218,219,219:1,220,221,222,223,224,225,226,227,228,229,230,231,232,233,234,235,236,237,238,239,240,241,242,243,244,245,246,247,248,250,251,252,253,254,255,256,257,258,259,260,261,262等；
Ｃ．Ｉ．ダイレクトイエロー  1,2,3,4,5,6,6:1,7,8,8:1,9,9;1,10,11,12,13,14,15,16,
16:1,17,18,19,20,21,22,23,24,25,26,27,28,29,30,31,32,33,34,34:1,35,36,37,38,39,40,41,41:1,42,43,44,44:1,45,46,47,48,49,50,50:1,51,52,53,54,55,56,57,58,59,60,61,62,63,64,65,66,67,68,69,70,71,72,73,74,75,76,77,78,79,80,81,82,83,84,85,86,87,88,89,90,91,92,93,94,95,96,97,98,99,100,101,102,103,104,105,105:1,106,107,107:1,108,109,110,111,112,113,114,115,116,117,118,119,120,121,122,123,124,125,126,127,128,129,130,131,132,133,134,135,136,137,137:1,138,139,140,141,142,143,144,145,146,147,148,148:1,149,150,151,152,153,154,155,156,157,158,159,160,161,162,163,164,165,166,167,168,169,170,171,172,173,174,176,177等；
Ｃ．Ｉ．リアクティブイエロー  1,2,3,4,6,7,11,12,13,14,15,16,17,18,22,23,24,25,26,27,37,42等；Ｃ．Ｉ．フードイエロー  3,4；Ｃ．Ｉ．ソルベントイエロー  15,19,21,30,109等が挙げられるが、その中でも、Ｃ．Ｉ．アシッドイエロー23；Ｃ．Ｉ．ダイレクトイエロー  50,55,85,86,132,173が発色性および耐目詰り性等のインクの信頼性を確保しやすいので好ましい。また、上記効果に加え、更に耐光性を良好に保つためにＣ．Ｉ．ダイレクトイエロー  85,86,132,142,173が特に好ましい。
【００９６】
好適な茶色着色剤は、茶色（ブラウン）を示すことができる染料であればいかなるものでも良いが、具体的には、例えば、Ｃ．Ｉ．アシッド  ブラウン 1,2,3,4,5,6,7,7:1,10,
11,12,13,14,15,16,17,18,19,19:1,20,21,22,23,24,25,26,27,28,29,30,31,32,33,34,35,36,37,38,39,40,41,42,43,44,45,46,47,48,49,50,51,52,53,54,55,56,57,58,59,60,61,62,63,64,65,66,67,68,69,70,71,72,73,74,75,76,77,78,79,80,81,82,83,84,85,86,87,88,88:1,89,90,91,92,93,94,95,96,97,98,99,100,101,102,103,104,105,106,107,107:1,108,108:1,109,110,110:1,111,112,112:1,113,113:1,114,115,116,117,118,119,120,121,122,123,124,125,126,127,128,129,130,131,132,133,134,135,136,137,138,139,140,141,142,143,144,145,146,147,148,149,150,151,152,153,154,155,156,157,158,159,160,161,162,163,164,165,166,167,168,174,175,176,177,178,179,180,181,182,183,184,185,186,187,188,188:1,189,190,191,192,193,194,195,196,197,198,199,200,201,202,203,204,205,206,207,208,209,210,211,212,213,214,215,216,216:1,217,218,219,220,221,222,223,224,225,226,226:1,227,228,229,230,231,232,233,234,235,236,237,238,239,240,241,242,243,244,245,246,247,248,249,250,251,252,253,254,255,256,257,258,259,260,261,262,263,264,265,266,267,268,269,270,271,272,273,274,275,276,278,279,280,281,282,282:1,283,284,285,286,287,288,289,290,291,292,293,294,295,296,297,298,298:1,299,300,301,302,303,304,305,306,307,308,309,310,311,312,313,314,315,316,317,318,319,320,321,322,323,324,324:1,325,326,327,328,329,330,331,332,332:1,333,334,335,336,337,338,339,340,341,342,343:1,344,345,346,347,348,349,350,351,352,353,354,355,356,357,358,359,360,361,362,363,364,365,366,367,368,369,370,371,372,373,374,375,376,377,378,379,380,381,382,383,384,385,386,387,388,389,390,391,392,393,394,395,396,397,398,399,400,401,402,403,404,405,406,407,408,409,410,411,412,413,414,415,416,417,418,419,420,421,422,423,424,425,426,427,428,429,430,431,432,433,434,435,436,437,438,439,440,441,442,443,444,445,446,447,448,449,450,451,452,453,454,455,456,457,458,459,460,461,462,463,464,465,466,467,468,469,470,471,472,473,474等；
【００９７】
またＣ．Ｉ．ダイレクト  ブラウン  1,1:2,2,3,4,6,6:1,7,8,9,10,11,11:1,12,13,14,15,16,17,18,19,20,21,22,23,24,25,25:1,26,27,29,30,31,31:1,32,33,33:1,34,35,36,37,38,39,40,41,42,44,44:1,45,46,46,1,47,48,49,50,51,52,53,54,55,56,57,58,59,60,61,61:1,62,63,65,66,67,68,69,70,73,74,74:1,75,76,77,78,79,80,81,82,83,84,85,86,87,88,89,90,91,92,93,94,95,95:1,96,97,98,99,100,100:1,101,102,103,104,105,106,106:1,107,108,109,110,111,112,113,114,115,116,117,118,119,120,121,122,123,124,125,126,127,128,129,130,131,132,133,134,135,136,137,138,139,140,141,142,143,144,145,147,148,149,150,151,152,153,154,155,156,157,158,159,160,161,162,163,164,165,166,167,168,169,170,172,173,174,175,176,177,178,179,180,181,182,183,184,185,186,187,188,189,190,191,192,193,194,195,196,197,198,199,200,201,202,203,204,205,206,207,208,209,210,211,212,213,214,215,216,217,218,219,2201,221,222,223,224,225,226,227,228,229,230,231,232,233,234,235,236,237,238,239,240,241,242,243,244,245,246,247,248,249,250等が挙げられる。Ｃ．Ｉ．アシッド  ブラウン  3,6,17,25,26,27,36,44,45,49,83,84,98,282,289,355が発色性および耐目詰り性等のインクの信頼性を確保しやすいので好ましい。
【００９８】
本発明の水性インク組成物は、式（１）の化合物を水または水溶性有機溶媒（有機溶剤又は水と混和可能な有機溶剤含有水）に溶解し、必要に応じインク調製剤を添加したものである。本発明の水性インク組成物のｐＨは５〜１１程度に調製することが好ましい。この水性インク組成物をインクジェットプリンタ用のインクとして使用する場合、インク組成物としては金属陽イオンの塩化物、硫酸塩等の無機物の含有量が少ないものを用いるのが好ましく、その含有量の目安は例えば０．１質量％以下（対色素原体）程度である。無機物の少ない染料化合物を製造するには、例えば逆浸透膜による通常の方法又は染料化合物の乾燥品あるいはウェットケーキをメタノール等のアルコール及び水の混合溶媒中で撹拌し、濾過、乾燥する等の方法で脱塩処理すればよい。
【００９９】
本発明のインク組成物は、更に蒸気圧が純水よりも小さい水溶性有機溶剤及び／又は糖類から選ばれる保湿剤を含むことができる。保湿剤を含むことにより、インクジェット記録方式において、水分の蒸発を抑制してインクを保湿することができる。また、水溶性有機溶剤であれば、吐出安定性を向上させたり、インク特性を変化させることなく粘度を容易に変更することができる。
【０１００】
保湿剤は、インク組成物全量に対して５〜５０重量％、より好ましくは、５〜３０重量％、更に好ましくは、５〜２０重量％の範囲で添加される。５重量％以上であれば、保湿性が得られ、また、５０重量％以下であれば、インクジェット記録に用いられる粘度に調整しやすい。
【０１０１】
水溶性有機溶剤は、溶質を溶解する能力を持つ媒体を指しており、有機性で蒸気圧が水より小さい、前記の水溶性溶剤から選択できる。また、糖類は、マルチトール、ソルビトール、グルコノラクトン、マルトース等が好ましい。
【０１０２】
また、本発明のインク組成物には、溶剤として含窒素系有機溶剤を含んでなることが好ましい。含窒素系有機溶剤としては、１，３−ジメチル−２−イミダゾリジノン，２−ピロリドン，Ｎ−メチル−２−ピロリドン，ε−カプロラクタム、尿素等が挙げられ、単独または２種以上併用して用いられる。その含有量は、０．５〜１０重量％が好ましく、更に好ましくは、１〜５重量％である。その含有量が、０．５重量％より少ない場合には、添加することによる本発明の色材の溶解性向上が少ないという問題があり、１０重量％より多い場合には、インク組成物が接する各種部材との耐材料性を悪化させるという問題がある。
【０１０３】
また、本発明のインク組成物には、インクの速やかな定着（浸透性）を得るのと同時に、１ドットの真円度を保つのに効果的な添加剤として、ノニオン系界面活性剤を含むことが好ましい。
【０１０４】
本発明に用いられるノニオン系界面活性剤としては、例えば、アセチレングリコール系界面活性剤が挙げられる。アセチレングリコール系界面活性剤として、具体的には、サーフィノール４６５、サーフィノール１０４、オルフィンＳＴＧ（以上、日信化学社製、商品名）等が挙げられる。その添加量は０．０５〜３重量％、好ましくは０．５〜２重量％である。添加量が０．０５重量％未満であると、十分な浸透性が得られず、また、３重量％を越えると画像ににじみが発生し、画像品質の低下を招くため好ましくない。
【０１０５】
更に、浸透促進剤として、グリコールエーテル類を添加することにより、より浸透性が増すとともに、カラー印刷を行った場合の隣合うカラーインクとの境界のブリードが減少し、非常に鮮明な画像を得ることができる。
【０１０６】
更に、本発明のインク組成物には、必要に応じて、防腐防黴剤、ｐＨ調整剤、キレート試薬、防錆剤、水溶性紫外線吸収剤、水溶性高分子化合物、染料溶解剤、酸化防止剤、界面活性剤等があげられる。
【０１０７】
前記防黴剤としては、デヒドロ酢酸ナトリウム、安息香酸ナトリウム、ナトリウムピリジンチオン−１−オキシド、ｐ−ヒドロキシ安息香酸エチルエステル、１，２−ベンズイソチアゾリン−３−オン及びその塩等が挙げられる。これらはインク組成物中に０．０２〜１．００重量％使用するのが好ましい。
【０１０８】
防腐剤としては、例えば有機硫黄系、有機窒素硫黄系、有機ハロゲン系、ハロアリルスルホン系、ヨードプロパギル系、Ｎ−ハロアルキルチオ系、ベンゾチアゾール系、ニトリル系、ピリジン系、８−オキシキノリン系、ベンゾチアゾール系、イソチアゾリン系、ジチオール系、ピリジンオシキド系、ニトロプロパン系、有機スズ系、フェノール系、第４アンモニウム塩系、トリアジン系、チアジン系、アニリド系、アダマンタン系、ジチオカーバメイト系、ブロム化インダノン系、ベンジルブロムアセテート系、無機塩系等の化合物が挙げられる。有機ハロゲン系化合物としては、例えばペンタクロロフェノールナトリウムが挙げられ、ピリジンオシキド系化合物としては、例えば２−ピリジンチオール−１−オキサイドナトリウムが挙げられ、無機塩系化合物としては、例えば無水酢酸ソーダが挙げられ、イソチアゾリン系化合物としては、例えば１，２−ベンズイソチアゾリン−３−オン、２−ｎ−オクチル−４−イソチアゾリン−３−オン、５−クロロ−２−メチル−４−イソチアゾリン−３−オン、５−クロロ−２−メチル−４−イソチアゾリン−３−オンマグネシウムクロライド、５−クロロ−２−メチル−４−イソチアゾリン−３−オンカルシウムクロライド、２−メチル−４−イソチアゾリン−３−オンカルシウムクロライド等が挙げられる。その他の防腐防黴剤として、ソルビン酸ソーダ、安息香酸ナトリウム等があげられる。
【０１０９】
ｐＨ調整剤としては、調合されるインクに悪影響を及ぼさずに、インクのｐＨを例えば５〜１１の範囲に制御できるものであれば任意の物質を使用することができる。その例として、例えばジエタノールアミン、トリエタノールアミン、Ｎ−メチルジエタノールアミン等のアルカノールアミン、水酸化リチウム、水酸化ナトリウム、水酸化カリウム等のアルカリ金属の水酸化物、アンモニア水、あるいは炭酸リチウム、炭酸ナトリウム、炭酸水素ナトリウム、炭酸カリウム等のアルカリ金属の炭酸塩、酢酸カリウム、ケイ酸ナトリウム、リン酸二ナトリウム等の無機塩基等が挙げられる。
【０１１０】
防錆剤としては、例えば、酸性亜硫酸塩、チオ硫酸ナトリウム、チオグルコール酸アンモニウム、ジイソプロピルアンモニウムナイトライト、四硝酸ペンタエリスリトール、ジシクロヘキシルアンモニウムナイトライト等があげられる。
【０１１１】
水溶性高分子化合物としては、ポリビニルアルコール、セルロース誘導体、ポリアミン、ポリイミン等があげられる。
【０１１２】
酸化防止剤としては、例えば、各種の有機系及び金属錯体系の褪色防止剤を使用することができる。また水溶性紫外線吸収剤としては、例えばスルホン化したベンゾフェノン系化合物、ベンゾトリアゾ−ル系化合物、サリチル酸系化合物、桂皮酸系化合物、トリアジン系化合物が挙げられる。
【０１１３】
本発明のインク組成物の調製方法としては、たとえば、各成分を十分混合溶解し、孔径０．８μｍのメンブランフィルターで加圧濾過したのち、真空ポンプを用いて脱気処理して調製する方法等がある。
【０１１４】
次に、上述のインク組成物を用いた本発明の記録方法について説明する。本発明の記録方法はインク組成物を微細孔から液滴として吐出させ、該液滴を記録媒体に付着させて記録を行うインクジェット記録方式がとりわけ好適に使用できるが、一般の筆記具用、記録計、ペンプロッター等の用途にも使用できることは言うまでもない。
【０１１５】
インクジェット記録方式としては、従来公知の方式はいずれも使用でき、特に圧電素子の振動を利用して液滴を吐出させる方法（電歪素子の機械的変形によりインク滴を形成するインクジェットヘッドを用いた記録方法）や熱エネルギーを利用する方法においては優れた画像記録を行うことが可能である。
【０１１６】
本発明のインキは、良好な溶解性、および優れた経時溶解安定性を示し、筆記具用、スタンプ用等のような各種のインキとしても用いることができる。特に、ボールペン等の筆記具用インキ組成物として使用した場合に、記録・筆記特性が良好で、筆跡ムラのない筆記ができ、また、速記した場合に文字がかすれることはない。
【実施例】
【０１１７】
以下に、本発明を実施例及び比較例を挙げて具体的に説明するが、本発明は、こ
れらに限定されない。実施例中、「部」は、特に指示しない限り、重量に基づく。
【０１１８】
化合物例３の合成
１Ｌのビーカーに水６０部、アントラニル酸１３.７部及び３５％ＨＣｌ  ２５部を入れ、氷浴中に設置した。砕氷１００部を添加後、３６％ＮａＮＯ２  ２１部を反応液の温度  −３℃以下を保つよう滴下した。０℃以下で撹拌しジアゾ液を得た。一方で、１Ｌのビーカーにメタノール３５０部及び２,５−ビス（２−アセトキシエトキシ）アニリン２９.７部を入れ、４０℃に加熱して完溶させた後、冷却浴に浸して、−１℃まで冷却した。これに先に調整したジアゾ液を滴下した後、７℃で一晩撹拌し、析出物を濾取して目的とするモノアゾ化合物（Ａ）を得た。
【０１１９】
【化５７】
2007314602.tif 000058
【０１２０】
１Ｌのビーカーに水５００部、Ｅｕｒｏｐｅａｎ Ｋ酸３１.９部及び炭酸ソーダ２部を入れ、４０℃に加熱して完溶させた後、１μｍ−メンブランフィルターを通し、Ｅｕｒｏｐｅａｎ Ｋ酸の溶解液を調整した。一方で、２Ｌのビーカーに水３００部、２−アミノ安息香酸メチル１５.１部及び３５％ＨＣｌ  ２６部を入れ、これに３６％−ＮａＮＯ２  ２１部を滴下して、０℃で撹拌してジアゾ液を得た。脱亜硝はスルファミン酸にて行なった。このジアゾ液に先に調整した。Ｅｕｒｏｐｅａｎ Ｋ酸溶解液を滴下した後、０〜２℃で３０分撹拌した。これに１０％Ｎａ２ＣＯ３を滴下して、ｐＨ３以下を保ちながら撹拌し、更に６℃で一晩撹拌した。塩析・酸析を行なった後、析出物を濾取して目的とするモノアゾ化合物（Ｂ）を得た。
【０１２１】
【化５８】
2007314602.tif 000059
【０１２２】
３Ｌのビーカーに水６５０部、及びモノアゾ化合物（Ｂ）を入れ、これを撹拌しながら２０％ＮａＯＨ３  ４部を滴下し、４５℃に加熱して溶解した。この溶解液を冷却浴中にて０℃に冷却しておいた。一方で、５００ｍｌのビーカーにＤＭＦ３００部及びモノアゾ化合物（Ａ）を入れ、５０℃に加熱して溶解した。冷却後、３６％ＮａＮＯ２  ２１部を添加した後、３５％ＨＣｌ  ２６部を滴下した。２０℃で１５分撹拌しジアゾ懸濁液を得た。このジアゾ懸濁液と２０％ＮａＯＨ５３部を先に調整しておいたモノアゾ化合物（Ａ）の溶解液に同時に滴下した。この反応液のｐＨは８〜１０を保つように調整しながら反応させた。９℃で一晩撹拌した後、析出物を濾取してトリスアゾ化合物（Ｃ）を得た。このプレスケーキを水７５０部に溶解し、粒状水酸化ナトリウム２０部を加えてｐＨを１１.５に調整しながら５０℃で５０分撹拌し保護基を鹸化した。４０℃まで冷却した後、３５％ＨＣｌ  ２５部を滴下してｐＨ３.９とし、４５℃に加熱して析出物を濾取して粗生成物を得た。これを水に溶解して逆浸透膜（日東電工社製、ＮＴＲ−７４３０）にて脱塩処理を行ない、処理液を凍結乾燥法により乾燥して目的とする化合物例３をナトリウム塩として得た（ＨＰＬＣ純度：９７.７％、λｍａｘ＝６３０.４ｎｍ）。化合物例３の変異原性は陰性であった。下記の表１に染料純度と最大吸収波長を示す。
【０１２３】
【化５９】
2007314602.tif 000060
【０１２４】
化合物例６の合成
まず、実施例１とほぼ同様な方法で、モノアゾ化合物（Ａ）を得た。
【０１２５】
１Ｌのビーカーに水８００部、Ｈ酸３１.９部及び炭酸ソーダ２部を入れ、４０℃に加熱して完溶させた後、１μｍ−メンブランフィルターを通しＨ酸の溶解液を調整した。一方で、１Ｌのビーカーに水１００部、酢酸２−（２−アミノフェノキシ）エチル１９.５部及び３５％ＨＣｌ  ２６部を入れ、これに３６％ＮａＮＯ２  ２１部を滴下して、０℃で撹拌してジアゾ液を得た。脱亜硝はスルファミン酸にて行なった。このジアゾ液に先に調整したＨ酸溶解液を滴下した後、１０％Ｎａ２ＣＯ３を滴下して、ｐＨ４以下を保ちながら撹拌し、更に１１℃で一晩撹拌した。塩析を行なった後、析出物を濾取して目的とするモノアゾ化合物（Ｄ）を得た。
【０１２６】
【化６０】
2007314602.tif 000061
【０１２７】
２Ｌ−ビーカーに水４００部、及びモノアゾ化合物（Ｄ）３３.８部を入れ、これを撹拌しながら水酸化リチウム２.３部を添加し、４５℃に加熱して溶解した。この溶解液を冷却浴中にて−３℃に冷却しておいた。一方で、１Ｌ−ビーカーにＤＭＦ２５０部及びモノアゾ化合物（Ａ）３１.３部を入れ、５０℃に加熱して溶解した。冷却後、３６％ＮａＮＯ２  １５部を添加した後、３５％ＨＣｌ  ２０部を滴下した。１５℃で２０分撹拌しジアゾ懸濁液を得た。このジアゾ懸濁液と水酸化リチウムを先に調整しておいたモノアゾ化合物（Ｄ）の溶解液に同時に添加した。この反応液のｐＨは８〜９を保つように調整しながら反応させた。３℃で一晩撹拌した後、塩化リチウム１２０部を添加してしばらく撹拌し、生じた析出物を濾取してトリスアゾ化合物（Ｅ）を得た。このプレスケーキを水６００部に溶解し、水酸化リチウム ３０部を加えてｐＨを１１.０に調整しながら５５℃で４０分撹拌し保護基を鹸化した。４０℃まで冷却した後、３５％ＨＣｌ  ４４部を滴下して、ｐＨ５.２とし、析出物を濾取して粗生成物を得た。これを水に溶解して逆浸透膜（日東電工社製、ＮＴＲ−７４３０）にて脱塩処理を行ない、処理液を凍結乾燥法により乾燥して目的とする化合物例６をナトリウム塩として得た（ＨＰＬＣ純度：９１.９％、λｍａｘ＝６４５.７ｎｍ）。化合物例６の変異原性は陰性であった。下記の表１に染料純度と最大吸収波長を示す。
【０１２８】
【化６１】
2007314602.tif 000062
【０１２９】
化合物例８の合成
まず、実施例１とほぼ同様な方法でモノアゾ化合物（Ａ）を得た。
【０１３０】
２Ｌのビーカーに水１０００部、Ｅｕｒｏｐｅａｎ Ｋ酸６３.９部及び炭酸ソーダ４部を入れ、４０℃に加熱して完溶させた後、１μｍ−メンブレンフィルターを通し、Ｅｕｒｏｐｅａｎ Ｋ酸の溶解液を調整した。一方で、５Ｌのビーカーに水 ５００部、４−ｎ−ブチルアニリン２９.８部及び３５％ＨＣｌ  ５１部を入れ、これに３６％ＮａＮＯ２  ４２部を滴下して ０℃で撹拌してジアゾ液を得た。脱亜硝はスルファミン酸にて行なった。このジアゾ液に先に調整してＥｕｒｏｐｅａｎ Ｋ酸溶解液を滴下した後、１０％Ｎａ２ＣＯ３を滴下して、ｐＨ３以下を保ちながら撹拌し、更に６℃で一晩撹拌した。塩析を行なった後、析出物を濾取して目的とするモノアゾ化合物（Ｆ）を得た。
【０１３１】
【化６２】
2007314602.tif 000063
【０１３２】
５Ｌのビーカーに水６００部、及び化合物（Ｆ）７５．９部を入れ、水酸化リチウム９．７部を添加し溶解した。これに塩化ベンゾイル２１.９部及び水酸化リチウム６.５部を添加した後、３０℃で６０分撹拌した。塩化ベンゾイルを加える際にはｐＨを８〜８.５に調整しつつ３６℃以下で反応を行なった。ベンゾイル化反応で原料となるモノアゾ化合物（Ｆ）の消失を確認した後、水酸化リチウム５.９部を添加してｐＨ１１.０以下に調整しながら４０℃で９０分撹拌した。この反応液を冷却浴中にて−３℃に冷却しておいた。一方で、１Ｌ−ビーカーにＤＭＦ３５０部及び化合物（Ａ）４８.２部を入れ、４０℃に加熱して溶解した。冷却後、３６％ＮａＮＯ２  ２３部を添加した後、３５％ＨＣｌ  ３７部を滴下した。２０℃で１５分撹拌しジアゾ懸濁液を得た。このジアゾ懸濁液と水酸化リチウム １１部を先に調整しておいたベンゾイル化反応液に同時に添加した。この反応液のｐＨは ８〜９を保つように調整しながら反応させた。４℃で一晩撹拌した後、塩化リチウム １４０部を加えてしばらく撹拌した後、析出物を濾取してトリスアゾ化合物（Ｇ）を得た。このプレスケーキを水７００部に入れ、水酸化リチウム２７部を加え、ｐＨを１１.２に調整しながら５０℃で６時間撹拌し保護基を鹸化した。塩化リチウム６０部を加えてしばらく撹拌した後、析出物を濾取して粗生成物を得た。これを水に溶解して逆浸透膜（日東電工社製、ＮＴＲ−７４３０）にて脱塩処理を行ない、処理液を凍結乾燥法により乾燥して目的とする化合物例８をリチウム塩として得た（ＨＰＬＣ純度：９８.２％、λｍａｘ＝５８６.４ｎｍ）。化合物例８の変異原性は陰性であった。下記の表１に染料純度と最大吸収波長を示す。
【０１３３】
【化６３】
2007314602.tif 000064
これらと類似の合成処方により、本発明の種々のトリスアゾ錯体化合物の合成が可能である。
【０１３４】
【表１】
2007314602.tif 000065
【０１３５】
実施例１および比較例１
実施例においては、下記の表に示す化合物例と比較化合物例とについて、下記に示すインキ組成でインキを製造し、下記の操作で試験片を作成した。この試験片を用い、下記の評価方法で、耐水性、耐光性、耐オゾン性を評価した。
【０１３６】
（１）インキ組成物の製造
インキ組成
染料  ３ｇ
ジエチレングリコールモノブチルエーテル  ５ｇ
グリセリン  ５ｇ
トリエチレングリコール  １．５ｇ
オルフィンＳＴＤ（日信化学工業社製）  ０．２ｇ
水  ３６．３ｇ
上記の組成を混合し、染料を溶解し、インクを調整した。
【０１３７】
（２）試験片の製造
得られたインキ組成物を１μｍ−メンブレンフィルターにて濾過したものを専用インクカートリッジに充填し、インクジェットプリンター（商品名：ＥＭ−９００Ｃ、セイコーエプソン社製）にて、ＰＰＣ用紙(商品名：Ｘｅｒｏｘ  Ｐ、ゼロックス社製)及びインクジェット用光沢専用紙(ＫＡ４２０ＰＳＫ、セイコーエプソン社製)に印刷した。
【０１３８】
（３）試験評価
試験片に対する試験方法と評価基準を明記する。
ＯＤ値
上記印刷試験片（ＰＰＣ）のベタ塗り部分をマクベス濃度計（商品名：ＴＲ９２７）にて測定し、その白色光反射濃度の値をＯＤ値とした。
【０１３９】
耐水性
上記印刷試験片（ＰＰＣ）を一晩風乾した後、水道流水中に ６０秒間浸漬させたもののＯＤ値の残存率を％で表示した。
残存率が９５％以上のもの  ：◎
残存率が８５〜９５％のもの：○
残存率が７０〜８５％のもの：△
残存率が７０％未満のもの  ：×
【０１４０】
耐光性
上記印刷試験片（光沢専用紙）を耐光性測定用試料ホルダーにセットし、耐光性試験機（キセノンウェザオメーター  商品名：Ｃｉ２０００、ＡＴＬＡＳ社製）にて光照射して、試料のＯＤ値（初期ＯＤ値が１付近を測定）の残存率を％で表示した。
耐光性試験機の測定条件は
照射強度；３６Ｗ／ｍ２（３００〜４００ｎｍ）
フィルター（ｉｎｎｅｒ／ｏｕｔｅｒ）；ボロシリケート／ソーダライム
チャンバー温度；２４℃
チャンバー湿度；５５％
とし、試料の表面には厚さ２ｍｍのソーダライムガラスを設置し、試料とガラスの間に２ｍｍの空気層を設けるようにした。
上記条件において、１５ＭＪ／ｍ２の光照射を行なった後のＯＤ値において
残存率が９５％以上のもの  ：◎
残存率が８５〜９５％のもの：○
残存率が７０〜８５％のもの：△
残存率が７０％未満のもの  ：×
【０１４１】
耐オゾン性
上記印刷紙（光沢専用紙）を耐オゾン性試験器内にて、オゾン雰囲気に暴露し、試料のＯＤ値の減衰率を％で表示した。
耐光性試験機の測定条件は、オゾン発生装置（舞フレンドＭＦ−３、大進工業研究所製）によって生成されるオゾン気流を試験片を吊し掛けた耐オゾン性試験器（６０×２０×５０ｃｍ）に吹き込み、試験片をオゾン気流に５時間暴露させた。
残存率が９０％以上のもの  ：◎
残存率が７５〜９０％のもの：○
残存率が６０〜７５％のもの：△
残存率が６０％未満のもの  ：×
【０１４２】
溶解安定性
試験化合物が１５％、ジエチレングリコール１０％をそれぞれ含む水溶液を作成し、室温で保存した。
試料調整後一ヶ月以上異常なし：○
試料調整後一ヶ月以内に少量の残渣が見られる：△
試料調整直後に試験化合物が析出する、もしくは溶解しない：×
【０１４３】
Ｃ．Ｉ．フードブラック２のジスアゾ染料を比較化合物１として、化合物例と同様に評価して、表２に示した。
【０１４４】
【化６４】
2007314602.tif 000066
【０１４５】
特開平６−２２０３７７号公報に記載の下記式（Ｉ）のジスアゾ染料を比較化合物２として、化合物例と同様に評価して、表２に示した。
【０１４６】
【化６５】
2007314602.tif 000067
【０１４７】
特開２００５−２２７１号公報に記載の下記式（Ｊ）のジスアゾ染料を比較化合物３として、化合物例と同様に評価して、表２に示した。
【０１４８】
【化６６】
2007314602.tif 000068
【０１４９】
【表２】
2007314602.tif 000069
【０１５０】
実施例２および３においては水性ボールペン用黒色インキついて説明する。
実施例２
成分                                    配合量（重量部）
イオン交換水                              ７１．８
プロピレングリコール                      ２０．０
化合物例３（Ｎａ塩）                        ８．０
界面活性剤（ユニダインＤＳ−４０１）        ０．１
防腐防黴剤                                  ０．１
上記配合による水性ボールペン用黒色インキを作成し、筆記性能を調べたところ、長期間スムーズに筆記でき、筆跡の耐光性および耐水性は良好であった。
【０１５１】
実施例３
成分                                    配合量（重量部）
イオン交換水                              ７１．８
プロピレングリコール                      ２０．０
化合物例６（Ｎａ塩）                        ８．０
界面活性剤（ユニダインＤＳ−４０１）        ０．１
防腐防黴剤                                  ０．１
上記配合による水性ボールペン用黒色インキを作成し、筆記性能を調べたところ、長期間スムーズに筆記でき、筆跡の耐光性および耐水性は良好であった。
【０１５２】
比較例２
比較例２おいては実施例２の化合物例３に代えて、比較化合物例１を用い、その他は実施例３と同様に、水性ボールペン用黒色インキを作成し、評価した。
実施例４および５においてはマーキングペン用黒色インキについて説明する。
【０１５３】
実施例４
成分                                    配合量（重量部）
イオン交換水                              ６９．８
エチレングリコール                        １０．０
ジエチレングリコール                      １０．０
化合物例３（Ｎａ塩）                      １０．０
防腐防黴剤                                  ０．２
上記配合によるマーキングペン用黒色インキを作成し、筆記性能を調べたところ、長期間スムーズに筆記でき、筆跡の耐光性、耐水性は良好であった。
【０１５４】
実施例５
成分                                    配合量（重量部）
イオン交換水                              ６９．８
エチレングリコール                        １０．０
ジエチレングリコール                      １０．０
化合物例８（Ｎａ塩）                      １０．０
防腐防黴剤                                  ０．２
上記配合によるサインペン用黒色インキを作成し、筆記性能を調べたところ、長期間スムーズに筆記でき、筆跡の耐光性、耐水性は良好であった。
【０１５５】
比較例３
比較例３においては実施例４の化合物例３に代えて、比較化合物例１を用い、その他は実施例４と同様に、マーキングペン用黒色インキを作成し、評価した。
【０１５６】
【表３】
2007314602.tif 000070